(57)【要約】【課題】高容量な全固体リチウム二次電池を提供する。【解決手段】本開示に係る全固体リチウム二次電池の製造方法は、中和滴定、ｐＨ測定又はＩＣＰ発光分析によって、ＬｉＮｉxＣｏyＡｌzＯ2（ｘ＋ｙ＋ｚ＝１）粉末の表面アルカリ度を測定する工程と、閾値以上の表面アルカリ度を有するＬｉＮｉxＣｏyＡｌzＯ2粉末とＬｉ2Ｓを含む硫化物系固体電解質とを混合して正極合剤を調製する工程と、正極合剤を用いて正極を作製する工程と、を含む。【選択図】図１
2016103418.tif 000002
【特許請求の範囲】
【請求項１】
中和滴定、ｐＨ測定又はＩＣＰ発光分析によって、ＬｉＮｉxＣｏyＡｌzＯ2（ｘ＋ｙ＋ｚ＝１）粉末の表面アルカリ度を測定する工程と、
閾値以上の前記表面アルカリ度を有する前記ＬｉＮｉxＣｏyＡｌzＯ2粉末とＬｉ2Ｓを含む硫化物系固体電解質とを混合して正極合剤を調製する工程と、
前記正極合剤を用いて正極を作製する工程と、
を含む、全固体リチウム二次電池の製造方法。
【請求項２】
前記表面アルカリ度を測定する工程は、前記ＬｉＮｉxＣｏyＡｌzＯ2粉末の表面に存在するリチウム含有アルカリ性成分に由来するリチウムの質量を前記中和滴定によって測定することを含み、
前記中和滴定によって測定された前記リチウムの質量が前記ＬｉＮｉxＣｏyＡｌzＯ2粉末の質量に対して０．１４％以上であるとき、前記ＬｉＮｉxＣｏyＡｌzＯ2粉末が前記閾値以上の前記表面アルカリ度を有するものと判断する、請求項１に記載の全固体リチウム二次電池の製造方法。
【請求項３】
前記中和滴定によって測定された前記リチウムの質量が前記ＬｉＮｉxＣｏyＡｌzＯ2粉末の質量に対して０．１８％以上であるとき、前記ＬｉＮｉxＣｏyＡｌzＯ2粉末が前記閾値以上の前記表面アルカリ度を有するものと判断する、請求項２に記載の全固体リチウム二次電池の製造方法。
【請求項４】
前記表面アルカリ度を測定する工程は、前記ＬｉＮｉxＣｏyＡｌzＯ2粉末を水で洗浄することと、洗浄後の前記水のｐＨを測定することとを含み、
前記水のｐＨが１１．３以上であるとき、前記ＬｉＮｉxＣｏyＡｌzＯ2粉末が前記閾値以上の前記表面アルカリ度を有するものと判断する、請求項１に記載の全固体リチウム二次電池の製造方法。
【請求項５】
前記表面アルカリ度を測定する工程は、前記ＬｉＮｉxＣｏyＡｌzＯ2粉末を水で洗浄することと、洗浄後の前記水に含まれたリチウムの量を前記ＩＣＰ発光分光分析によって測定することとを含み、
単位質量の前記ＬｉＮｉxＣｏyＡｌzＯ2粉末から前記水に溶出した前記リチウムの量が１７６０μｇ／ｇ以上であるとき、前記ＬｉＮｉxＣｏyＡｌzＯ2粉末が前記閾値以上の前記表面アルカリ度を有するものと判断する、請求項１に記載の全固体リチウム二次電池の製造方法。
【請求項６】
単位質量の前記ＬｉＮｉxＣｏyＡｌzＯ2粉末から前記水に溶出した前記リチウムの量が１８９０μｇ／ｇ以上であるとき、前記ＬｉＮｉxＣｏyＡｌzＯ2粉末が前記閾値以上の前記表面アルカリ度を有するものと判断する、請求項５に記載の全固体リチウム二次電池の製造方法。
【請求項７】
ＬｉＮｉxＣｏyＡｌzＯ2（ｘ＋ｙ＋ｚ＝１）粉末を正極活物質として用いて正極を作製する工程を含み、
前記ＬｉＮｉxＣｏyＡｌzＯ2粉末は、
（ａ）前記ＬｉＮｉxＣｏyＡｌzＯ2粉末の表面に存在するリチウム含有アルカリ性成分に由来するリチウムの質量を中和滴定によって測定したとき、前記リチウムの質量が前記ＬｉＮｉxＣｏyＡｌzＯ2粉末の質量に対して０．１４％以上である、
（ｂ）前記ＬｉＮｉxＣｏyＡｌzＯ2粉末を水で洗浄し、洗浄後の前記水のｐＨを測定したとき、前記水のｐＨが１１．３以上である、又は、
（ｃ）前記ＬｉＮｉxＣｏyＡｌzＯ2粉末を水で洗浄し、洗浄後の前記水に含まれたリチウムの量をＩＣＰ発光分光分析によって測定したとき、単位質量の前記ＬｉＮｉxＣｏyＡｌzＯ2粉末から前記水に溶出した前記リチウムの量が１７６０μｇ／ｇ以上である、全固体リチウム二次電池の製造方法。
【請求項８】
ＬｉＮｉxＣｏyＡｌzＯ2（ｘ＋ｙ＋ｚ＝１）粉末を含む全固体リチウム二次電池用正極活物質であって、
前記ＬｉＮｉxＣｏyＡｌzＯ2粉末は、
（ａ）前記ＬｉＮｉxＣｏyＡｌzＯ2粉末の表面に存在するリチウム含有アルカリ性成分に由来するリチウムの質量を中和滴定によって測定したとき、前記リチウムの質量が前記ＬｉＮｉxＣｏyＡｌzＯ2粉末の質量に対して０．１４％以上である、
（ｂ）前記ＬｉＮｉxＣｏyＡｌzＯ2粉末を水で洗浄し、洗浄後の前記水のｐＨを測定したとき、前記水のｐＨが１１．３以上である、又は、
（ｃ）前記ＬｉＮｉxＣｏyＡｌzＯ2粉末を水で洗浄し、洗浄後の前記水に含まれたリチウムの量をＩＣＰ発光分光分析によって測定したとき、単位質量の前記ＬｉＮｉxＣｏyＡｌzＯ2粉末から前記水に溶出した前記リチウムの量が１７６０μｇ／ｇ以上である、全固体リチウム二次電池用正極活物質。
【請求項９】
請求項８に記載の全固体リチウム二次電池用正極活物質とＬｉ2Ｓを含む硫化物系固体電解質とを含む正極と、
負極と、
前記正極と前記負極との間に配置され、前記正極に含まれた硫化物系固体電解質と同一又は異なる組成のＬｉ2Ｓを含む硫化物系固体電解質で形成された固体電解質層と、
を備えた、全固体リチウム二次電池。
【発明の詳細な説明】
【技術分野】
【０００１】
本開示は、全固体リチウム二次電池用正極活物質及び全固体リチウム二次電池の製造方法に関する。
【背景技術】
【０００２】
リチウムイオン二次電池は、二次電池の中でも高いエネルギー密度を有し、かつ、高電圧での動作が可能という特徴を有している。そのため、リチウムイオン二次電池は、小型軽量化を図りやすい二次電池として携帯電話などの情報機器に使用されおり、ハイブリッド自動車などの大型の動力としての需要も高まっている。
【０００３】
リチウムイオン二次電池は、正極、負極、及び、これらの間に配置された電解質によって構成されている。電解質は、非水系の液体又は固体である。ただし、広く用いられている電解液は可燃性であるため、電解液を用いたリチウムイオン電池には、安全性を確保するためのシステムを搭載する必要がある。一方、固体電解質は不燃性であるため、そのようなシステムを簡素化できる。したがって、固体電解質を用いたリチウムイオン二次電池（以下、「全固体リチウム二次電池」という）が提案されている。
【０００４】
固体電解質には大きく分けて、有機系の固体電解質と無機系の固体電解質とがある。前者は高分子固体電解質と呼ばれ、室温におけるイオン伝導度が１０-6Ｓ／ｃｍ程度である。そのため、高分子固体電解質を用いた電池を室温で動作させることは困難である。一方、無機系の固体電解質には、酸化物からなるものと硫化物からなるものとがある。酸化物からなる無機系の固体電解質には、粒界抵抗が大きい、固体電解質に含まれた遷移金属がリチウム金属との接触で還元されて特性が低下するといった課題がある。そのため、これらの課題の少ない硫化物系の固体電解質が近年盛んに研究開発されている。
【０００５】
全固体リチウム二次電池の正極活物質としては、例えば特許文献１に記載されているように、コバルト酸リチウム（ＬｉＣｏＯ2：「ＬＣＯ」と表記することがある）がよく知られている。
【０００６】
しかし、リチウム二次電池には、より高い容量及びより高い出力が要求されている。この要求を満たすために、特許文献２及び特許文献３に記載されているように、ニッケル酸リチウム系の活物質の１つである、ＬｉＮｉxＣｏyＡｌzＯ2（ｘ＋ｙ＋ｚ＝１）（以下、「ＮＣＡ」と表記することがある）を用いた全固体リチウム二次電池が提案されている。ＬＣＯの理論容量が１３７ｍＡｈ／ｇであるのに対して、Ｎｉ、Ｃｏ、Ａｌの組成比により多少幅があるものの、ＮＣＡには約２００ｍＡｈ／ｇの理論容量が見込まれる。したがって、ＮＣＡは、リチウム二次電池の高容量化に適した正極材料の１つである。
【先行技術文献】
【特許文献】
【０００７】
【特許文献１】国際公開第２００７／００４５９０号
【特許文献２】特開２００９−２１７９３４号公報
【特許文献３】特開２０１０−２４５０３９号公報
【発明の概要】
【発明が解決しようとする課題】
【０００８】
しかし、本発明者が種々のＮＣＡ粉末と硫化物系固体電解質とを用いた全固体リチウム二次電池を作製及び評価したところ、正常に充放電できるＮＣＡ粉末と充放電不可能なＮＣＡ粉末とが存在することが判明した。また、充放電可能なＮＣＡ粉末であったとしても、その充放電特性に大きな差がある場合も存在することが判明した。
【０００９】
本開示は、大きい充放電容量を有し、かつ優れた充放電効率を達成できる正極活物質を提供することを目的とする。本開示は、また、そのような正極活物質を用いた高容量な全固体リチウム二次電池を提供することを目的とする。
【課題を解決するための手段】
【００１０】
すなわち、本開示は、
中和滴定、ｐＨ測定又はＩＣＰ発光分析によって、ＬｉＮｉxＣｏyＡｌzＯ2（ｘ＋ｙ＋ｚ＝１）粉末の表面アルカリ度を測定する工程と、
閾値以上の前記表面アルカリ度を有する前記ＬｉＮｉxＣｏyＡｌzＯ2粉末とＬｉ2Ｓを含む硫化物系固体電解質とを混合して正極合剤を調製する工程と、
前記正極合剤を用いて正極を作製する工程と、
を含む、全固体リチウム二次電池の製造方法を提供する。
【発明の効果】
【００１１】
上記の技術によれば、高容量な全固体リチウム二次電池を提供することができる。
【図面の簡単な説明】
【００１２】
【図１】本実施形態の全固体リチウム二次電池の構成図
【図２】試料１〜６の全固体リチウム二次電池の充放電特性を示すグラフ
【図３】中和滴定の結果を示すグラフ
【図４】ｐＨ測定の結果を示すグラフ
【図５】ＩＣＰ発光分析の結果を示すグラフ
【図６Ａ】十分な表面アルカリ度を有するＮＣＡ粒子の表面状態を示す図
【図６Ｂ】十分な表面アルカリ度を有さないＮＣＡ粒子の表面状態を示す図
【図６Ｃ】図６Ａに示すＮＣＡ粒子と硫化物系固体電解質との接合界面の状態を示す図
【図６Ｄ】図６Ｂに示すＮＣＡ粒子と硫化物系固体電解質との接合界面の状態を示す図
【発明を実施するための形態】
【００１３】
本開示の第１態様は、
中和滴定、ｐＨ測定又はＩＣＰ発光分析によって、ＬｉＮｉxＣｏyＡｌzＯ2（ｘ＋ｙ＋ｚ＝１）粉末の表面アルカリ度を測定する工程と、
閾値以上の前記表面アルカリ度を有する前記ＬｉＮｉxＣｏyＡｌzＯ2粉末とＬｉ2Ｓを含む硫化物系固体電解質とを混合して正極合剤を調製する工程と、
前記正極合剤を用いて正極を作製する工程と、
を含む、全固体リチウム二次電池の製造方法。
【００１４】
第１態様によれば、Ｌｉ2Ｓを含む硫化物系固体電解質とＮＣＡ粒子との間に良好な接合界面が形成される。その結果、全固体リチウム二次電池の充放電容量を高めることができる。なお、閾値は、分析方法に応じて定められている。
【００１５】
本開示の第２態様は、第１態様に加え、前記表面アルカリ度を測定する工程は、前記ＬｉＮｉxＣｏyＡｌzＯ2粉末の表面に存在するリチウム含有アルカリ性成分に由来するリチウムの質量を前記中和滴定によって測定することを含み、前記中和滴定によって測定された前記リチウムの質量が前記ＬｉＮｉxＣｏyＡｌzＯ2粉末の質量に対して０．１４％以上であるとき、前記ＬｉＮｉxＣｏyＡｌzＯ2粉末が前記閾値以上の前記表面アルカリ度を有するものと判断する、全固体リチウム二次電池の製造方法を提供する。第２態様によれば、１２０ｍＡｈ／ｇ以上の放電容量を有する全固体リチウム二次電池が得られる。
【００１６】
本開示の第３態様は、第２態様に加え、前記中和滴定によって測定された前記リチウムの質量が前記ＬｉＮｉxＣｏyＡｌzＯ2粉末の質量に対して０．１８％以上であるとき、前記ＬｉＮｉxＣｏyＡｌzＯ2粉末が前記閾値以上の前記表面アルカリ度を有するものと判断する、全固体リチウム二次電池の製造方法を提供する。第３態様によれば、１３０ｍＡｈ／ｇを超える高容量の全固体リチウム二次電池が得られる。
【００１７】
本開示の第４態様は、第１態様に加え、前記表面アルカリ度を測定する工程は、前記ＬｉＮｉxＣｏyＡｌzＯ2粉末を水で洗浄することと、洗浄後の前記水のｐＨを測定することとを含み、前記水のｐＨが１１．３以上であるとき、前記ＬｉＮｉxＣｏyＡｌzＯ2粉末が前記閾値以上の前記表面アルカリ度を有するものと判断する、全固体リチウム二次電池の製造方法を提供する。第４態様によれば、１２０ｍＡｈ／ｇ以上の放電容量を有する全固体リチウム二次電池が得られる。
【００１８】
本開示の第５態様は、第１態様に加え、前記表面アルカリ度を測定する工程は、前記ＬｉＮｉxＣｏyＡｌzＯ2粉末を水で洗浄することと、洗浄後の前記水に含まれたリチウムの量を前記ＩＣＰ発光分光分析によって測定することとを含み、単位質量の前記ＬｉＮｉxＣｏyＡｌzＯ2粉末から前記水に溶出した前記リチウムの量が１７６０μｇ／ｇ以上であるとき、前記ＬｉＮｉxＣｏyＡｌzＯ2粉末が前記閾値以上の前記表面アルカリ度を有するものと判断する、全固体リチウム二次電池の製造方法を提供する。第５態様によれば、１２０ｍＡｈ／ｇ以上の放電容量を有する全固体リチウム二次電池が得られる。
【００１９】
本開示の第６態様は、第５態様に加え、単位質量の前記ＬｉＮｉxＣｏyＡｌzＯ2粉末から前記水に溶出した前記リチウムの量が１８９０μｇ／ｇ以上であるとき、前記ＬｉＮｉxＣｏyＡｌzＯ2粉末が前記閾値以上の前記表面アルカリ度を有するものと判断する、全固体リチウム二次電池の製造方法を提供する。第６態様によれば、１３０ｍＡｈ／ｇを超える高容量の全固体リチウム二次電池が得られる。
【００２０】
本開示の第７態様は、
ＬｉＮｉxＣｏyＡｌzＯ2（ｘ＋ｙ＋ｚ＝１）粉末を正極活物質として用いて正極を作製する工程を含み、
前記ＬｉＮｉxＣｏyＡｌzＯ2粉末は、
（ａ）前記ＬｉＮｉxＣｏyＡｌzＯ2粉末の表面に存在するリチウム含有アルカリ性成分に由来するリチウムの質量を中和滴定によって測定したとき、前記リチウムの質量が前記ＬｉＮｉxＣｏyＡｌzＯ2粉末の質量に対して０．１４％以上である、
（ｂ）前記ＬｉＮｉxＣｏyＡｌzＯ2粉末を水で洗浄し、洗浄後の前記水のｐＨを測定したとき、前記水のｐＨが１１．３以上である、又は、
（ｃ）前記ＬｉＮｉxＣｏyＡｌzＯ2粉末を水で洗浄し、洗浄後の前記水に含まれたリチウムの量をＩＣＰ発光分光分析によって測定したとき、単位質量の前記ＬｉＮｉxＣｏyＡｌzＯ2粉末から前記水に溶出した前記リチウムの量が１７６０μｇ／ｇ以上である、全固体リチウム二次電池の製造方法を提供する。
【００２１】
本開示の第８態様は、
ＬｉＮｉxＣｏyＡｌzＯ2（ｘ＋ｙ＋ｚ＝１）粉末を含む全固体リチウム二次電池用正極活物質であって、
前記ＬｉＮｉxＣｏyＡｌzＯ2粉末は、
（ａ）前記ＬｉＮｉxＣｏyＡｌzＯ2粉末の表面に存在するリチウム含有アルカリ性成分に由来するリチウムの質量を中和滴定によって測定したとき、前記リチウムの質量が前記ＬｉＮｉxＣｏyＡｌzＯ2粉末の質量に対して０．１４％以上である、
（ｂ）前記ＬｉＮｉxＣｏyＡｌzＯ2粉末を水で洗浄し、洗浄後の前記水のｐＨを測定したとき、前記水のｐＨが１１．３以上である、又は、
（ｃ）前記ＬｉＮｉxＣｏyＡｌzＯ2粉末を水で洗浄し、洗浄後の前記水に含まれたリチウムの量をＩＣＰ発光分光分析によって測定したとき、単位質量の前記ＬｉＮｉxＣｏyＡｌzＯ2粉末から前記水に溶出した前記リチウムの量が１７６０μｇ／ｇ以上である、全固体リチウム二次電池用正極活物質を提供する。
【００２２】
第７態様又は第８態様によれば、１２０ｍＡｈ／ｇ以上の放電容量を有する全固体リチウム二次電池が得られる。
【００２３】
本開示の第９態様は、
第８態様の全固体リチウム二次電池用正極活物質とＬｉ2Ｓを含む硫化物系固体電解質とを含む正極と、
負極と、
前記正極と前記負極との間に配置され、前記正極に含まれた硫化物系固体電解質と同一又は異なる組成のＬｉ2Ｓを含む硫化物系固体電解質で形成された固体電解質層と、
を備えた、全固体リチウム二次電池を提供する。
【００２４】
以下、本開示の実施形態について、図面を参照しながら説明する。本開示は、以下の実施形態に限定されない。
【００２５】
（実施形態１）
本実施形態の全固体リチウム二次電池の製造方法は、典型的には、次の６つの工程を含む。
工程１．ＮＣＡ粉末の表面アルカリ度を測定する工程
工程２．表面アルカリ度に基づき、全固体リチウム二次電池に使用可能なＮＣＡ粉末と使用不可能なＮＣＡ粉末とを分別する工程
工程３．Ｌｉ2Ｓを含む硫化物系固体電解質の粉末を作製する工程
工程４．正極合剤を調製する工程
工程５．全固体リチウム二次電池を作製する工程
工程６．全固体リチウム二次電池の初期特性を評価する工程
【００２６】
以下、各工程を順に詳細に説明する。
【００２７】
［工程１．ＮＣＡ粉末の表面アルカリ度を測定する工程］
まず、中和滴定によってＮＣＡ粉末の表面アルカリ度を測定する。具体的には、ＮＣＡ粉末の表面に存在するリチウム含有アルカリ性成分に由来するリチウムの質量を中和滴定によって測定する。ＮＣＡ粒子の表面には、水酸化リチウム（ＬｉＯＨ）及び炭酸リチウム（Ｌｉ2ＣＯ3）がリチウム含有アルカリ性成分として存在する。なお、ＮＣＡ粒子の製造方法は、例えば、Minki Jo, Mijung Noh, Pilgun Oh, Youngsik Kim, and Jaephil Cho, “A New High Power LiNi0.81Co0.1Al0.09O2 Cathode Material for Lithium-Ion Batteries”, Adv. Energy Mater., 2014, 4, 1301583に記載されている。
【００２８】
中和滴定は、Winkler法（日本工業規格JIS K8576）に基づいて実施することができる。所定量（例えば２ｇ）のＮＣＡ粉末、及び、所定量（例えば２ｍＬ）の１０％塩化バリウム水溶液を所定量（例えば２００ｍＬ）のイオン交換水に加え、十分に撹拌する。このようにして、リチウムを含む試験溶液が得られる。その後、試験溶液に指示薬としてフェノールフタレイン溶液を加え、１ｍｏｌ／ＬのＨＣｌ水溶液を用い、窒素雰囲気下で中和滴定を行う。フェノールフタレインで終点（１段目）が検出される反応は以下の通りである。
【００２９】
ＬｉＯＨ＋ＨＣｌ→ＬｉＣｌ＋Ｈ2Ｏ
【００３０】
次に、試験溶液に指示薬としてブロモフェノールブルー溶液を加え、１ｍｏｌ／ＬのＨＣｌ水溶液を用い、窒素雰囲気下で中和滴定を行う。ブロモフェノールブルーで終点（２段目）が検出される反応は以下の通りである。
【００３１】
ＢａＣＯ3＋２ＨＣｌ→ＢａＣｌ2＋Ｈ2Ｏ＋ＣＯ2
【００３２】
各反応の終点までに要したＨＣｌの量から、試験溶液に含まれていた水酸化リチウムの質量及び試験溶液に含まれていた炭酸リチウムの質量を算出できる。水酸化リチウムの質量から、水酸化リチウムに由来するリチウムの質量を算出できる。炭酸リチウムの質量から、炭酸リチウムに由来するリチウムの質量を算出できる。水酸化リチウムに由来するリチウムの質量と炭酸リチウムに由来するリチウムの質量との合計は、ＮＣＡ粉末の表面に存在していたリチウム含有アルカリ性成分に由来するリチウムの質量である。
【００３３】
なお、中和滴定は、Warder法で実施してもよい。
【００３４】
［工程２．表面アルカリ度に基づき、全固体リチウム二次電池に使用可能なＮＣＡ粉末と使用不可能なＮＣＡ粉末とを分別する工程］
次に、中和滴定の結果から、ＮＣＡ粉末が閾値以上の表面アルカリ度を有するものであるかどうかを判断する。具体的には、リチウム含有アルカリ性成分に由来するリチウムの質量がＮＣＡ粉末の質量に対して０．１４％以上であるとき、そのＮＣＡ粉末が閾値以上の表面アルカリ度を有するものと判断する。つまり、中和滴定に使用したＮＣＡ粉末の質量をＭ１、ＮＣＡ粉末の表面に存在していたリチウム含有アルカリ性成分に由来するリチウムの質量をＭ２としたとき、比（Ｍ２／Ｍ１）が０．００１４以上であるとき、そのＮＣＡ粉末が閾値以上の表面アルカリ度を有するものと判断する。この要件を満足するＮＣＡ粉末は、全固体リチウム二次電池に使用可能である。
【００３５】
後述する実験結果から理解できるように、比（Ｍ２／Ｍ１）が０．００１４以上のＮＣＡ粉末を使用したとき、１２０ｍＡｈ／ｇ以上の放電容量を有する全固体リチウム二次電池が得られる。望ましくは、比（Ｍ２／Ｍ１）は０．００１８以上である。比（Ｍ２／Ｍ１）が０．００１８以上のＮＣＡ粉末を使用したとき、１３０ｍＡｈ／ｇを超える高容量の全固体リチウム二次電池が得られる。比（Ｍ２／Ｍ１）の上限は特に限定されない。一例において、比（Ｍ２／Ｍ１）の上限は０．０４であり、０．０３であってもよい。
【００３６】
他方、比（Ｍ２／Ｍ１）が０．００１４未満のＮＣＡ粉末は、全固体リチウム二次電池に使用不可能なものとして分別される。比（Ｍ２／Ｍ１）が０．００１４未満のＮＣＡ粉末を使用すると、十分な充放電容量を有する全固体リチウム二次電池が得られない。
【００３７】
［工程３．Ｌｉ2Ｓを含む硫化物系固体電解質の粉末を作製する工程］
硫化リチウム（Ｌｉ2Ｓ）の粉末と五硫化ニリン（Ｐ2Ｓ5）の粉末とを８０：２０〜７０：３０の重量比で混合し、遊星型ボールミルを用いたメカニカルミリング法でＬｉ2Ｓを含む硫化物系固体電解質を合成する。ただし、これらの粉末の混合比率は特に限定されない。メカニカルミリング法は、２００〜６００ｒｐｍ、５〜２４時間の条件で行うことができる。これにより、Ｌｉ2Ｓ−Ｐ2Ｓ5ガラス固体電解質の粉末が得られる。メカニカルミリング後、不活性雰囲気下、２００〜３００℃、１〜１０時間の条件でＬｉ2Ｓ−Ｐ2Ｓ5ガラス固体電解質の粉末をアニールする。これにより、Ｌｉ2Ｓ−Ｐ2Ｓ5ガラスセラミックス固体電解質の粉末が得られる。
【００３８】
Ｌｉ2Ｓを含む他の硫化物系固体電解質としては、Ｌｉ2Ｓ−ＳｉＳ2系ガラス、Ｌｉ2Ｓ−Ｂ2Ｓ3系ガラス、Ｌｉ3.25Ｇｅ0.25Ｐ0.75Ｓ4、Ｌｉ10ＧｅＰ2Ｓ12などを使用できる。また、これらに、ＬｉＩ、ＬｉxＭＯy（Ｍ：Ｐ、Ｓｉ、Ｇｅ、Ｂ、Ａｌ、Ｇａ又はＩｎ、ｘ、ｙ：自然数）などを添加剤として加えたものを使用できる。
【００３９】
硫化物系固体電解質を合成する方法は、メカニカルミリング法に限定されない。溶融超急冷法、封管法などの他の方法で硫化物系固体電解質を合成することもできる。溶融超急冷法とは、原料を溶融させ、溶融物を双ロールに通す又は溶融物を液体窒素に接触させることによって溶融物を急冷し、これにより、目的とする材料を得る方法である。封管法とは、原料を入れた石英管の中を減圧して封じ、熱処理を行い、これにより、目的とする材料を得る方法である。
【００４０】
［工程４．正極合剤を調製する工程］
工程２において分別された（良品であると判断した）ＮＣＡ粉末と、工程３で作製したＬｉ2Ｓを含む硫化物系固体電解質の粉末とをそれぞれ所定量秤量し、十分に混合する。これにより、正極合剤が得られる。混合比率は特に限定されない。一例において、質量比にて、ＮＣＡ：固体電解質＝５：５〜９：１である。
【００４１】
混合方法には、公知の混合方法を使用できる。例えば、乳鉢で混合する方法、ボールミル又はビーズミルで混合する方法、ジェットミルで混合する方法などが用いられる。混合方法は、乾式、湿式いずれの方法も採用可能である。湿式の混合方法では、ＮＣＡ及び固体電解質のいずれとも反応しない液体を用いる必要がある。また、湿式の混合方法に使用される液体は、水分を十分に除去したものである必要がある。そのような液体の例としては、脱水トルエンが挙げられる。ただし、上記条件に沿えば、湿式の混合方法に使用される液体は脱水トルエンに限定されない。
【００４２】
［工程５．全固体リチウム二次電池を作製する工程］
図１に示すように、絶縁管３に下ダイ１を挿入する。絶縁管３の中にＬｉ2Ｓを含む硫化物系固体電解質の粉末を入れる。絶縁管３に上ダイ２を挿入し、硫化物系固体電解質の粉末を加圧して固体電解質層１０２を形成する。上ダイ２を外し、絶縁管３の中に正極合剤を入れる。絶縁管３に上ダイ２を再度挿入し、正極合剤を加圧して固体電解質層１０２の上に正極合剤層１０１（正極層）を形成する。正極合剤層１０１を形成するときに正極合剤に加える圧力は、固体電解質層１０２を形成するときに固体電解質に加える圧力よりも高いことが望ましい。例えば、固体電解質層１０２を形成するときは０．２〜５ＭＰａ、正極合剤層１０１を形成するときは５〜５０ＭＰａの圧力を加えることによって各層を形成することが望ましい。
【００４３】
正極合剤層１０１を形成したのち、下ダイ１を外し、円盤状に打ち抜いた金属インジウム箔１０３（又は金属リチウム箔）を絶縁管３の中に入れる。下ダイ１を再度挿入して、金属インジウム箔１０３（負極層）を加圧する。これにより、発電要素１０が形成される。このときの加圧力は特に限定されないが、過大な圧力を加えると金属インジウムが絶縁管３と固体電解質層１０２との界面を這い上がり、短絡に到ることがある。
【００４４】
発電要素１０を形成したのち、下ダイ１及び上ダイ２を絶縁チューブ４、ボルト５及びナット６で固定する。これにより、全固体リチウム二次電池が得られる。
【００４５】
本実施形態においては、負極活物質として金属インジウム又は金属リチウムが使用されている。ただし、負極活物質はこれらに限定されず、炭素材料、Ｌｉ4Ｔｉ5Ｏ12、Ｓｉ、ＳｉＯ、Ｓｎ、ＳｎＯなどの公知の負極活物質を使用できる。炭素材料としては、黒鉛、ハードカーボンなどが挙げられる。これらの負極活物質を用いる場合には、工程４で説明したように、負極活物質と固体電解質とを混合することによって負極合剤を得ることができる。また、成形時の圧力に関していえば、これらの負極活物質を用いる場合には、インジウム箔又はリチウム箔を用いる場合よりも大きい圧力を加える必要がある。
【００４６】
正極合剤層１０１に使用された硫化物系固体電解質と同一の組成の固体電解質で固体電解質層１０２が形成されていることは必須ではない。固体電解質層１０２は、正極合剤層１０１に使用された硫化物系固体電解質と異なる組成のＬｉ2Ｓを含む硫化物系固体電解質で形成されていてもよい。
【００４７】
［工程６．全固体リチウム二次電池の初期特性を評価する工程］
工程５で作製した全固体リチウム二次電池の初期の充放電特性を定電流充放電によって評価できる。例えば、正極合剤層における正極活物質（ＮＣＡ粉末）の重量から算出した理論容量の０．０５Ｃに相当する電流値で充放電を行う。負極に金属リチウムを用いた場合、充電終止電圧及び放電終止電圧は、それぞれ、４．３Ｖ及び２．５Ｖである。負極に金属インジウムを用いた場合、充電終止電圧及び放電終止電圧は、それぞれ、３．７Ｖ及び１．９Ｖである。使用する負極活物質に応じて終止電圧は適宜変更される。放電電気量を充電電気量で割ることによって充放電効率（％）を算出できる。
【００４８】
（実施形態２）
実施形態２は、中和滴定に代えて、ｐＨ測定を採用したことを除き、実施形態１と同じである。
【００４９】
［工程１．ＮＣＡ粉末の表面アルカリ度を測定する工程］
まず、ｐＨ滴定によってＮＣＡ粉末の表面アルカリ度を測定する。具体的には、所定量のＮＣＡ粉末を所定量の水で洗浄し、洗浄後の水のｐＨを測定する。例えば、２．５ｇのＮＣＡ粉末を５０ｍＬのイオン交換水（ｐＨ＝７．０に調整）に加え、６０分間撹拌し、１０分間静置する。このようにして、試験溶液が得られる。試験溶液にｐＨメーターを浸漬し、５分後のｐＨを測定する。
【００５０】
［工程２．表面アルカリ度に基づき、全固体リチウム二次電池に使用可能なＮＣＡ粉末と使用不可能なＮＣＡ粉末とを分別する工程］
次に、ｐＨ測定の結果から、ＮＣＡ粉末が閾値以上の表面アルカリ度を有するものであるかどうかを判断する。具体的には、水（試験溶液）のｐＨが１１．３以上であるとき、ＮＣＡ粉末が閾値以上の表面アルカリ度を有するものと判断する。この要件を満足するＮＣＡ粉末は、全固体リチウム二次電池に使用可能である。
【００５１】
後述する実験結果から理解できるように、試験溶液のｐＨが１１．３以上のＮＣＡ粉末を使用したとき、１２０ｍＡｈ／ｇ以上の放電容量を有する全固体リチウム二次電池が得られる。望ましくは、試験溶液のｐＨは１１．５以上である。試験溶液のｐＨが１１．５以上のＮＣＡ粉末を使用したとき、１３０ｍＡｈ／ｇを超える高容量の全固体リチウム二次電池が得られる。試験溶液のｐＨの上限は特に限定されない。一例において、ｐＨの上限は１２．０であり、１１．６であってもよい。
【００５２】
他方、試験溶液のｐＨが１１．３未満のＮＣＡ粉末は、全固体リチウム二次電池に使用不可能なものとして分別される。試験溶液のｐＨが１１．３未満のＮＣＡ粉末を使用すると、十分な充放電容量を有する全固体リチウム二次電池が得られない。
【００５３】
（実施形態３）
実施形態３は、中和滴定に代えて、ＩＣＰ発光分析を採用したことを除き、実施形態１と同じである。
【００５４】
［工程１．ＮＣＡ粉末の表面アルカリ度を測定する工程］
まず、ＩＣＰ発光分析によってＮＣＡ粉末の表面アルカリ度を測定する。具体的には、所定量のＮＣＡ粉末を所定量の水で洗浄し、洗浄後の水（試験溶液）に含まれたリチウムの量をＩＣＰ発光分光分析によって測定する。ＮＣＡ粉末の表面に存在するリチウム含有アルカリ性成分に由来するリチウムの質量を定量するという点では、本実施形態は、実施形態１と同じである。
【００５５】
例えば、０．２ｇのＮＣＡ粉末と２５ｍＬのイオン交換水とをサンプル管に入れ、３０分間撹拌した後、５分間静置する。さらに、孔径０．２μｍのシリンジフィルターで上澄み液を濾過することによって、リチウムを含む試験溶液が得られる。試験溶液に含まれたリチウムの質量をＩＣＰ発光分析によって測定する。
【００５６】
［工程２．表面アルカリ度に基づき、全固体リチウム二次電池に使用可能なＮＣＡ粉末と使用不可能なＮＣＡ粉末とを分別する工程］
次に、ＩＣＰ発光分析の結果から、ＮＣＡ粉末が閾値以上の表面アルカリ度を有するものであるかどうかを判断する。具体的には、単位質量（１ｇ）のＮＣＡ粉末から水に溶出したリチウムの量が１７６０μｇ／ｇ以上であるとき、ＮＣＡ粉末が閾値以上の表面アルカリ度を有するものと判断する。この要件を満足するＮＣＡ粉末は、全固体リチウム二次電池に使用可能である。
【００５７】
後述する実験結果から理解できるように、溶出したリチウムの量が１７６０μｇ／ｇ以上のＮＣＡ粉末を使用したとき、１２０ｍＡｈ／ｇ以上の放電容量を有する全固体リチウム二次電池が得られる。望ましくは、溶出したリチウムの量は１８９０μｇ／ｇ以上である。溶出したリチウムの量が１８９０μｇ／ｇ以上のＮＣＡ粉末を使用したとき、１３０ｍＡｈ／ｇを超える高容量の全固体リチウム二次電池が得られる。溶出したリチウムの量の上限は特に限定されない。一例において、溶出したリチウムの量の上限は３５００μｇ／ｇであり、２９００μｇ／ｇであってもよい。
【００５８】
他方、溶出したリチウムの量が１７６０μｇ／ｇ未満のＮＣＡ粉末は、全固体リチウム二次電池に使用不可能なものとして分別される。溶出したリチウムの量が１７６０μｇ／ｇ未満のＮＣＡ粉末を使用すると、十分な充放電容量を有する全固体リチウム二次電池が得られない。
【００５９】
（その他の実施形態）
以上の実施形態で説明した方法は、ＮＣＡ以外の活物質にも適用されうる。具体的には、ＬｉＮｉxＭｎyＣｏzＯ2（ｘ＋ｙ＋ｚ＝１）、ＬｉＣｏＯ2、ＬｉＮｉxＭｎ2-xＯ4、ＬｉＣｏＰＯ4、ＬｉＮｉＰＯ4、ＬｉＭｎＰＯ4などの活物質に本明細書で説明した方法が適用されうる。アルカリ性成分が活物質の粒子の表面に存在することが共通であれば、これらの活物質にもＮＣＡと同じ傾向が見られることが予測される。また、以上の実施形態は、ＮＣＡ等の正極活物質の検査方法も提供する。
【実施例】
【００６０】
以下に説明する方法で全固体リチウム二次電池を作製し、その初期特性を評価した。
【００６１】
（１）固体電解質の作製
０．８ｇの硫化リチウム（Ｌｉ2Ｓ）と０．２ｇの五硫化二リン（Ｐ2Ｓ5）とを遊星型ボールミル（Ｆｒｉｔｓｃｈ社製、Ｐ−７型）用ジルコニアポット（内容積４５ｍＬ）に入れ、５１０ｒｐｍ、８時間の条件でミリングを行った。ミリングによって得られた粉末を不活性雰囲気下、２７０℃、２時間の条件でアニールした。これにより、固体電解質の粉末を得た。得られた固体電解質のリチウムイオン伝導度は、８×１０-4Ｓ／ｃｍであった。
【００６２】
（２）正極合剤の作製
試料１のＮＣＡ粉末と固体電解質の粉末とをメノウ乳鉢で十分に混合し、正極合剤を得た。ＮＣＡ粉末と固体電解質との重量比は７：３であった。
【００６３】
（３）全固体リチウム二次電池の作製
８０ｍｇの固体電解質の粉末をセル容器に入れ、２ＭＰａの圧力を加えることで固体電解質の粉末を予備成形し、固体電解質層を得た。固体電解質層を覆うように１０ｍｇの正極合剤の粉末をセル容器に入れ、１８ＭＰａの圧力を加えることで正極合剤の粉末を成形し、正極合剤層を得た。その後、固体電解質層を挟んで正極合剤層と対向する側に金属リチウム箔（直径１０ｍｍ、厚さ２００μｍ）を配置し、２ＭＰａの圧力を正極合剤層、固体電解質層及び金属リチウム箔に加えて、これらを一体化させた。このようにして、試料１の全固体リチウム二次電池を得た。
【００６４】
試料２〜６のＮＣＡ粉末を用い、試料１と同じ方法で全固体リチウム二次電池を作製した。
【００６５】
（４）全固体リチウム二次電池の初期特性の評価
全固体リチウム二次電池の初期特性を以下の方法で調べた。７０μＡ（０．０５Ｃ相当）の定電流で４．３Ｖまで全固体リチウム二次電池を充電し、２０分間の休止の後、７０μＡの定電流で２．５Ｖまで全固体リチウム二次電池を放電させた。得られた充放電曲線を図２に示す。また、初回充電容量、初回放電容量及び初回充放電効率を表１に示す。初回充電容量及び初回放電容量は、単位質量のＮＣＡ粉末に対する値である。
【００６６】
【表１】
2016103418.tif 000003
【００６７】
次に、試料１のＮＣＡ粉末２ｇ、イオン交換水２００ｍＬ、１０％塩化バリウム水溶液２ｍＬを２００ｍＬビーカーに入れ、十分に撹拌し、試験溶液を得た。１ｍｏｌ／ＬのＨＣｌ水溶液を用い、窒素雰囲気下で試験溶液の中和滴定を行った。中和滴定は、自動滴定装置（京都電子社製  ＡＴ−６００）を用いて行った。中和滴定の結果から、リチウム含有アルカリ性成分に由来するリチウムの質量を算出した。ＮＣＡ粉末の質量Ｍ１に対する、リチウム含有アルカリ性成分に由来するリチウムの質量Ｍ２の比（Ｍ２／Ｍ１）を算出した。
【００６８】
試料２〜６のＮＣＡ粉末を用い、試料１と同じ方法で中和滴定を行い、比（Ｍ２／Ｍ１）を算出した。結果を表２及び図３に示す。
【００６９】
【表２】
2016103418.tif 000004
【００７０】
表２及び図３から明らかなように、比（Ｍ２／Ｍ１）が０．００１４以上のとき、１２０ｍＡｈ／ｇ以上の放電容量を達成できた。比（Ｍ２／Ｍ１）が０．００１８以上のとき、１３０ｍＡｈ／ｇ以上の放電容量を達成できた。
【００７１】
次に、試料１のＮＣＡ粉末２．５ｇを５０ｍＬのイオン交換水（ｐＨ＝７．０に調整）に加え、６０分間撹拌し、１０分間静置した。このようにして、試験溶液を得た。試験溶液にｐＨメーターを浸漬し、５分後のｐＨを測定した。試料２〜６のＮＣＡ粉末を用い、試料１と同じ方法でｐＨ測定を行った。結果を表３及び図４に示す。
【００７２】
【表３】
2016103418.tif 000005
【００７３】
表３及び図４から明らかなように、試験溶液のｐＨが１１．３以上のとき、１２０ｍＡｈ／ｇ以上の放電容量を達成できた。試験溶液のｐＨが１１．５以上のとき、１３０ｍＡｈ／ｇ以上の放電容量を達成できた。
【００７４】
次に、試料１のＮＣＡ粉末０．２ｇとイオン交換水２５ｍＬとをサンプル管に入れ、３０分間撹拌した後、５分間静置した。さらに、孔径０．２μｍのシリンジフィルターで上澄み液を濾過することによって、リチウムを含む試験溶液を得た。試験溶液に含まれたリチウムの質量をＩＣＰ発光分析によって測定した。試料２〜６のＮＣＡ粉末を用い、試料１と同じ方法でＩＣＰ発光分析を行った。結果を表４及び図５に示す。
【００７５】
【表４】
2016103418.tif 000006
【００７６】
表４及び図５から明らかなように、単位質量（１ｇ）のＮＣＡ粉末から水に溶出したリチウムの量が１７６０μｇ／ｇ以上のとき、１２０ｍＡｈ／ｇ以上の放電容量を達成できた。さらに、単位質量のＮＣＡ粉末から水に溶出したリチウムの量が１８９０μｇ／ｇ以上のとき、１３０ｍＡｈ／ｇ以上の放電容量を達成できた。
【００７７】
以上の結果が得られた理由は必ずしも明らかではないが、本発明者は、ＮＣＡ粒子と固体電解質との界面の状態を以下のように推測している。
【００７８】
図６Ａは、ＮＣＡ粉末を合成した直後におけるＮＣＡ粒子の表面状態を示している。ＮＣＡ粒子の表面には、水酸化リチウム（ＬｉＯＨ）及び炭酸リチウム（Ｌｉ2ＣＯ3）のようなアルカリ性成分が残っている。
【００７９】
リチウムイオン二次電池用のＮＣＡ粉末には、サイクル特性及び信頼性を向上させるために水洗されたものが存在する。ＮＣＡは、本来、大気中の水分にさえ敏感である。ＮＣＡ粒子を大気中に放置すると、その表面にはアルカリ層が形成される。そのため、ＮＣＡ粉末を水洗すると、図６Ｂに示すように、ＮＣＡ粒子は、アルカリ層を失い、表層のリチウムイオンが欠損した状態になると考えられる。
【００８０】
図６Ｃは、図６Ａに示すＮＣＡ粒子と硫化物系固体電解質との接合界面の状態を表している。図６Ｄは、図６Ｂに示すＮＣＡ粒子と硫化物系固体電解質との接合界面の状態を表している。図６Ｃでは、少なからずイオン伝導性が期待できるアルカリ層を介してＮＣＡ粒子と固体電解質とが接合している。これに対し、図６Ｄでは、ＮＣＡ粒子の表層（破線部：リチウムが欠損した層）が高抵抗層になり、ＮＣＡ粒子と固体電解質との界面でのリチウムイオンの移動を阻害していると考えられる。その結果、表面アルカリ度が低いＮＣＡ粉末は、十分な充放電容量を達成できないと推測される。
【産業上の利用可能性】
【００８１】
本明細書に開示された技術によれば、高いエネルギー密度及び優れた信頼性を有する全固体リチウム二次電池を提供できる。このような全固体リチウム二次電池は、ポータブル機器、ハイブリッド車、プラグインハイブリッド車、電気自動車、定置用電源などの様々な用途に使用できる。
【符号の説明】
【００８２】
１  下ダイ
２  上ダイ
３  絶縁管
４  絶縁チューブ
５  ボルト
６  ナット
１０  発電要素
１０１  正極層
１０２  固体電解質層
１０３  負極層
【図１】
2016103418.tif 000007
【図２】
2016103418.tif 000008
【図３】
2016103418.tif 000009
【図４】
2016103418.tif 000010
【図５】
2016103418.tif 000011
【図６Ａ】
2016103418.tif 000012
【図６Ｂ】
2016103418.tif 000013
【図６Ｃ】
2016103418.tif 000014
【図６Ｄ】
2016103418.tif 000015